(57)【特許請求の範囲】
【請求項１】
質量％で、Ｃ：3.0％を超えて3.6％未満、Ｓｉ：1.5〜3.0％、Ｍｎ：1.0％以下、Ｃｕ:1.0％以下、Ｐ：0.03％未満、Ｍｇ：0.02〜0.07％を含有し、残部Ｆｅ及び不可避不純物からなり、
質量％で、ＭｎとＣｕの含有量の合計が0.45〜0.70％、かつ質量％で、Ｐの含有量と、ＭｎとＣｕの含有量の合計との比(Ｐ／(Ｍｎ＋Ｃｕ))が0.050以下であり、
ＣおよびＳｉの含有量から式(1)：ＣＥ＝Ｃ％＋Ｓｉ％／３で計算される炭素当量(ＣＥ値)が、ＣＥ：3.6〜4.3％であり、ヤング率170ＧＰａ以上、引張り強度550ＭＰａ以上、衝撃値が12Ｊ/ｃｍ２以上である高剛性球状黒鉛鋳鉄。
【発明の詳細な説明】
【技術分野】
【０００１】
本発明は、球状黒鉛鋳鉄に関し、例えば車両用部品として、特にナックル、サスペンションアーム、ブレーキキャリパー等の足廻り部品、クランクシャフト、カムシャフト、ピストンリング等のエンジン部品に好適に適用される高剛性球状黒鉛鋳鉄に関する。
【背景技術】
【０００２】
燃費向上及び環境対応を図るべく、車両用部品の軽量化の要求が高まっており、これら部品に用いられる材料の高剛性化が求められている。車両用部品には各種材料が使用されているが、鋳鉄は低コストで形状自由度に優れており、特に球状黒鉛鋳鉄は片状黒鉛鋳鉄よりも高い強度を有することから車両用部品に多用されている。しかしながら、一般に車両用部品に用いられている共晶組成の球状黒鉛鋳鉄は、ヤング率が165ＧＰａ程度であり、高強度化してもヤング率が変わらないため、軽量化のために部品の肉厚を減少させると剛性が保てなくなり、振動特性や騒音特性が低下する。このため、高剛性が求められる車両用部品には、鋳鉄よりもヤング率が高い鋳鋼が使用されている。しかし、鋳鋼は鋳鉄よりも鋳込み温度が高く、湯流れ性も良くないことから、複雑な形状や薄肉の製品への適用が難しい。また、鋳鋼は鋳鉄よりも引け巣が発生しやすく、引け巣防止のために鋳造方案に大きな押し湯を設ける必要があり、製造コストが高くなる。そこで、車両用部品の軽量化を図るため、球状黒鉛鋳鉄の高剛性化が求められている。
【０００３】
球状黒鉛鋳鉄を高剛性化するためにはヤング率を高めることが必要であるが、ヤング率は金属組織中の黒鉛の形状と晶出量に影響され、黒鉛の形状が球状であり、晶出量が少ないほどヤング率は高くなる。また、球状黒鉛鋳鉄において球状化が十分に行われている場合、ヤング率に影響を与える主要因は黒鉛晶出量であるため、黒鉛晶出量に影響を与える溶湯成分中のＣ含有量、Ｓｉ含有量および炭素当量(ＣＥ値)を低下させることで、黒鉛晶出量を抑制し、ヤング率を高めて高剛性化することが行われている。
このような技術として、質量％でＣ：1.5〜3.0％、Ｓｉ：1.0〜5.5％の亜共晶球状黒鉛鋳鉄とし、炭素含有量を少なくすることで、ヤング率を高めて高剛性化を図る技術が提案されている（特許文献１）。
又、本出願人は、Ｃの含有量及びＣＥ値の範囲を規定することで、黒鉛連鎖組織を少なくし、ヤング率が170ＧＰa以上となる高剛性球状黒鉛鋳鉄を開発した（特許文献２）。
【０００４】
一方、従来の球状黒鉛鋳鉄としては、上述のようにヤング率165ＧＰａ程度、引張り強度450ＭＰａ以上のＦＣＤ450(JIS G 5502に準拠)が多用されている。そこで、ＦＣＤ450よりも強度の高いＦＣＤ500やＦＣＤ600(JIS G 5502に準拠)などの球状黒鉛鋳鉄を用い、部品の軽量化を図る技術が提案されている(特許文献３)。
さらに、球状黒鉛鋳鉄のＣ，Ｓｉ，Ｍｎ，Ｐの靭性への影響について報告がされている(非特許文献１)。
【先行技術文献】
【特許文献】
【０００５】
【特許文献１】特開２００１−３１３４号公報
【特許文献２】特開２０１３−１７３９６９号公報
【特許文献３】特開２００２−１９４４７９号公報
【非特許文献】
【０００６】
【非特許文献１】西山ら、「球状黒鉛鋳鉄の衝撃値などについて」、日立評論  金属特集号  第2集、別冊第16号、1956年10月発行、P.85-95
【発明の概要】
【発明が解決しようとする課題】
【０００７】
ところで、上述のように、球状黒鉛鋳鉄の高強度化のみを達成しても、剛性が保てない部分では、強度に余裕があっても肉厚を減少させることができない。そこで、車両用部品の軽量化を行うためには剛性と強度を共に向上させることが必要であるが、剛性と強度を向上させるために球状黒鉛鋳鉄の各種組成等を最適化した際、Ｐが0.03％以上になると衝撃値が大幅に低下することが判明した。特に、Ｍｎ、Ｃｕの添加量が少ない領域でＰを含有することによる脆化の影響は大きくなる傾向にある。
【０００８】
本発明は、上記問題を解決するものであり、ヤング率を高めることで球状黒鉛鋳鉄の高剛性化を実現し、かつ強度と靱性に優れた高剛性球状黒鉛鋳鉄を提供することを目的とする。
【課題を解決するための手段】
【０００９】
上記課題を解決するために、本発明者らは鋭意研究を行った結果、炭素当量（ＣＥ値）を低下させてヤング率を高めることで球状黒鉛鋳鉄の高剛性化を実現すると共に、Ｐを0.03％未満とすることで強度と靱性を向上できることを見出した。なお、更にＭｎとＣｕの合計含有量を管理すると、より優れた特性が得られる。
すなわち、本発明の高剛性球状黒鉛鋳鉄は、質量％で、Ｃ：3.0％を超えて3.6％未満、Ｓｉ：1.5〜3.0％、Ｍｎ：1.0％以下、Ｃｕ:1.0％以下、Ｐ：0.03％未満、Ｍｇ：0.02〜0.07％を含有し、残部Ｆｅ及び不可避不純物からなり、質量％で、ＭｎとＣｕの含有量の合計が0.45〜0.70％、かつ質量％で、Ｐの含有量と、ＭｎとＣｕの含有量の合計との比(Ｐ／(Ｍｎ＋Ｃｕ))が0.050以下であり、ＣおよびＳｉの含有量から式(1)：ＣＥ＝Ｃ(％)＋Ｓｉ(％)/３で計算される炭素当量(ＣＥ値)が、ＣＥ：3.6〜4.3％であり、かつヤング率が170ＧＰa以上、引張り強度550ＭＰａ以上、衝撃値が12Ｊ/ｃｍ２以上である。
このように、Ｃの含有量及びＣＥ値の範囲を規定することで、ヤング率が170ＧＰa以上となり、Ｐを0.03％未満とすることで強度と靱性が向上した高剛性球状黒鉛鋳鉄が得られる。
【発明の効果】
【００１１】
本発明によれば、ヤング率を高めることで剛性が高く、かつ強度と靱性に優れた球状黒鉛鋳鉄が得られる。
【図面の簡単な説明】
【００１２】
【図１】実施例を作成するためのキャビティ形状のベータセット鋳型を示す上面図である。
【図２】実施例および比較例の引張強度と衝撃値の関係を示す図である。
【発明を実施するための形態】
【００１３】
以下、本発明の実施形態について説明する。なお、本発明において％とは、特に断らない限り、質量％を示すものとする。
本発明の実施形態に係る高剛性球状黒鉛鋳鉄は、質量％で、Ｃ： 3.0％を超えて3.6％未満、Ｓｉ：1.5〜3.0％、Ｍｎ：1.0％以下、Ｃｕ:1.0％以下、Ｐ：0.03％未満、Ｍｇ：0.02〜0.07％を含有し、残部Ｆｅ及び不可避不純物からなり、ＣおよびＳｉの含有量から式(1)：ＣＥ＝Ｃ(％)＋Ｓｉ(％)/３で計算される炭素当量(ＣＥ値)が、ＣＥ：3.6〜4.3％であり、かつヤング率が170ＧＰa以上、引張り強度550ＭＰａ以上、衝撃値が12Ｊ/ｃｍ２以上である。
【００１４】
＜組成＞
Ｃ（炭素）は、黒鉛組織となる元素であり、球状黒鉛鋳鉄の高剛性化を図りヤング率を高めるためには、Ｃ含有量を共晶組成より低下させて黒鉛の晶出量を抑制する必要がある。しかしながら、Ｃ含有量が2.0％未満になると、凝固開始温度が高くなり、黒鉛の晶出も難しくなるため鋳造性が悪化し、例えば複雑な形状や薄肉形状の部品で湯流れ不良が発生し、厚肉の製品では引け巣が発生しやすくなる。一方、Ｃ含有量が3.6％以上になると黒鉛の晶出量が多くなり、ヤング率が小さくなる。さらに、Ｃ含有量が2.7％以上3.0％以下の範囲では黒鉛連鎖組織が著しく増加する。従って、Ｃ含有量は2.0％以上2.7％未満、又は3.0％を超えて3.6％未満の範囲となる。ところが、Ｃ含有量が2.0％以上2.7%未満では、パーライト組織の安定化元素であるＭｎとＣｕの含有量を低く抑えても、基地組織のパーライト率が高くなり、機械的特性の強度が必要以上に上昇し、所望の衝撃値が得られないことがある。このため、Ｃ含有量を3.0％を超えて3.6％未満とする。
【００１５】
Ｓｉは、黒鉛の晶出を促進させる元素である。Ｓｉ含有量が1.5％未満であると黒鉛が晶出しにくくなり、遊離セメンタイト(チル)が発生して加工性を著しく低下させる。一方、Ｓｉ含有量が3.0％を超えるとフェライトが脆化し、機械特性の衝撃値が低下する。このため、Ｓｉ含有量を1.5％〜3.0％とする。
Ｍｎは、パーライト組織の安定化元素であり、Ｍｎ含有量が高くなると基地組織のパーライト率が高くなり、引張り強度は上昇する。この効果は含有量が1.0％を超えると飽和するため、Ｍｎ含有量を1.0％以下とする。
Ｃｕは、パーライト組織の安定化元素であり、Ｃｕ含有量が高くなると基地組織のパーライト率が高くなり、引張り強度は上昇する。この効果は含有量が1.0％を超えると飽和するため、Ｃｕ含有量を1.0％以下とする。
【００１６】
Ｍｇは、黒鉛の球状化に影響する元素であり、Ｍｇ含有量が黒鉛の球状化を判断する指標となる。Ｍｇの含有量が0.02％未満であると黒鉛球状化率が低下し、ヤング率も低くなる。一方、Ｍｇの含有量が0.07％を超えると、引け巣やチルが発生しやすくなることがある。このため、Ｍｇ含有量を0.02〜0.07％とする。
【００１７】
Ｐは不純物元素として混入する元素であり、Ｐ含有量が高くなると球状黒鉛鋳鉄の延性(靭性)が低下する。通常の球状黒鉛鋳鉄では、Ｐ：0.05％以下とすれば衝撃値の低下は飽和すると考えられるが、上述の組成の高剛性球状黒鉛鋳鉄の場合、Ｐ：0.03％以上になると衝撃値が大幅に低下することが判明した。これは、Ｐを0.03％以上含有させると基地組織全体を脆化させるためと考えられる。特に、Ｍｎ、Ｃｕの添加量が少ない領域でＰを含有することによる脆化の影響は大きくなる傾向にある。
このため、Ｐ含有量を0.03％未満とする。Ｐ含有量の下限は限定されないが、製造コスト上、例えば0.010％とすることができる。
【００１８】
ＭｎとＣｕの含有量の合計を0.45〜0.70％に管理すると、強度と衝撃値が共に向上するので好ましい。これは、球状黒鉛鋳鉄中にＭｎとＣｕを一定量含有させることにより、基地組織のパーライトを増加させて強度を向上させるためと考えられる。
ＭｎとＣｕの合計含有量が0.45％未満の場合、強度が十分向上しないことがある。
ＭｎとＣｕの合計含有量が0.70％を超えると、強度は向上するが、伸び及び衝撃値が低下して所望の機械的性質が得られないことがある。
ＭｎとＣｕを合計量で0.50〜0.65％含有するとより好ましい。
【００１９】
Ｐの含有量と、ＭｎとＣｕの含有量の合計との比(Ｐ／(Ｍｎ＋Ｃｕ))が0.050以下であると、強度と衝撃値をバランス良く向上させることができるので好ましい。これは、比(Ｐ／(Ｍｎ＋Ｃｕ))を0.050以下とすることで、基地組織のパーライト化と、組織全体の脆化防止をバランスよく実現するためと考えられる。
ここで、ＭｎとＣｕの合計含有量が0.45％未満の場合、Ｐの含有割合が相対的に多くなって上記比が0.050を超え、強度が低下する。一方、ＭｎとＣｕの合計含有量が0.70％以上の場合、上記比が0.050を超えることは、Ｐの含有割合も多くなったことを表し、強度は高くなるが、その分靭性が低下する。
【００２０】
本発明の高剛性球状黒鉛鋳鉄は亜共晶組成としているため、共晶組成の球状黒鉛鋳鉄と比べてチルが発生しやすい。そこで、チルの発生を抑えるため、鋳造時にフェロシリコン等の接種剤を添加することが好ましい。接種方法は、製品形状や製品肉厚等により取鍋接種や注湯流接種、鋳型内接種を選択することができる。接種剤は、一般的に市販されている、Ｓｉを含むフェロシリコン接種剤を用いることができる。上記接種剤としては、チルの抑制、球状黒鉛の微細化に効果のあるＢｉ、Ｂａ、Ｃa、ＲＥ（レアアース）等を含むものを用いることもできる。
また、本発明の高剛性球状黒鉛鋳鉄に接種剤を添加すると、鋳造後に熱処理を施さなくてもチルの発生がなく、十分な機械特性を得ることができる。従って、鋳造後に熱処理を要する共晶組成の球状黒鉛鋳鉄と比較して生産性や製造コストも低減することができる。
【００２１】
＜ＣＥ値＞
上述のように、共晶組成よりもＣ含有量及びＣＥ値を低下させると、凝固時に初晶がオーステナイトとなり、この初晶オーステナイトはＣ含有量及びＣＥ値が低下するほど増加する。このため、その後に晶出する黒鉛連鎖組織もＣ含有量及びＣＥ値が低下するほど広範囲に生じる。そして、黒鉛連鎖組織が一定の割合を超えると引張破断の起点となり、材料本来の引張り強度になる前に破断が起こり、引張り強度や伸びが著しく低下し、かつ安定した材料特性が得られない。
具体的には、ＣＥ値を共晶組成（約4.3％）から低下させていくと、ＣＥ： 3.2％を超え3.8％未満で黒鉛連鎖組織が引張試験片の破断面に認められる。
【００２２】
黒鉛連鎖組織の面積率が50％を超えると、材料本来の引張り強度や伸びに達する前に、黒鉛連鎖組織を起点とした破断が起こり、引張り強度や伸びが著しく低下する。
そのため、黒鉛連鎖組織の面積率を50％以下として引張り強度と伸びへの影響を無くすため、ＣＥ値の範囲を、3.6〜4.3％とする。ＣＥ値の上限が4.2％であると亜共晶組成となり好ましい。
以上のように、Ｃの含有量及びＣＥ値の範囲を規定することで、ヤング率が170ＧＰa以上の高剛性球状黒鉛鋳鉄が得られる。ヤング率が高いほど軽量化を行いやすいことから、ヤング率が175ＧＰａ以上であるとより好ましい。
又、黒鉛連鎖組織が出現しない範囲であるＣＥ：3.8〜4.2％の範囲で鋳造することが望ましい。特にＣＥ：3.8〜4.2％の範囲で、比(Ｐ／(Ｍｎ＋Ｃｕ))を0.050以下とすることで、ヤング率が170ＧＰa以上、引張り強度550ＭＰａ以上、衝撃値が12Ｊ/ｃｍ２以上に向上するので望ましい。
【００２３】
なお、本発明は上述のように強度と靱性のバランスに優れ、高剛性でかつ安定した機械的性質を有するため、車両用部品の軽量化に好適である。従って、例えば、ナックル、サスペンションアーム、ブレーキキャリパー等の足廻り部品や、クランクシャフト、カムシャフト、ピストンリング等のエンジン部品等に本発明を好ましく用いることができる。特に、これらの車両用部品の中でも、高い軽量化を求められるナックルやサスペンションアームに適用すると、強度だけを向上させた材料を適用させた場合と比べ、強度と剛性を両方向上させているため、更に部品を軽量化することができる。
【実施例１】
【００２４】
高周波電気炉を用いてＦｅーＳｉーＭｇ系溶湯を溶解し、さらに球状化剤(Fe−45％Ｓｉ−5％Ｍｇ)を重量％で1.0％程度添加して球状化処理を施し、次いで接種としてフェロシリコン接種剤(Fe−75％Ｓｉ)を重量％で0.2％程度添加し、表１に示す組成とした。
この溶湯を、図１に示すキャビティ形状のベータセット鋳型１０に注湯し、常温まで鋳型内冷却した後、鋳型内より鋳造品を取り出した。注湯温度は1400℃とした。ベータセット鋳型１０のキャビティ形状は、車両用部品のナックルの肉厚を想定し、断面の直径が25ｍｍ程度の丸棒３を複数本設置した形状としている。なお、図１の符号１は湯口を示し、符号２は押湯を示す。
【００２５】
得られた鋳造品につき、以下の評価を行った。
引張り強度と破断伸び：鋳造品の丸棒３を切断し、旋盤加工によりJIS Z 2241 に準拠した引張試験片を作製し、アムスラー万能試験機を用いてJIS Z 2241 に準拠して引張試験を行い、引張り強度と破断伸びを測定した。
ヤング率：鋳造品の丸棒３から一辺10mmの立方体を切り出し、アルキメデス法で密度を測定した後、超音波パルス法で縦波音速と横波音速を測定し、これら値からヤング率を算出した。超音波パルス法の測定装置には、菱電湘南エレクトロニクス社製の「デジタル超音波探傷器UI-25」（製品名）を用い、振動子としては栄進化学社製の縦波及び横波用振動子を用いた。
衝撃値：鋳造品の丸棒3を切断し、旋盤加工によりJIS Z 2242に準拠したＵノッチ付き衝撃試験片を作製し、常温でシャルピー衝撃試験機(50J)を用いてJIS Z 2242に準拠した衝撃試験を行い、衝撃値を測定した。
得られた結果を表１に示す。
【００２６】
【表１】
0005952455.tif 000002
【００２７】
表１から明らかなように、Ｐの含有量を0.03%未満とし、ＭｎとＣｕを合計0.45〜0.70%含有し、かつＰの含有量とＭｎとＣｕの合計量の比（Ｐ／(Ｍｎ＋Ｃｕ))が0.050以下を満たす各実施例の場合、ヤング率が170ＧＰa以上、引張り強度550ＭＰａ以上、衝撃値が12Ｊ/ｃｍ２以上に向上した。
【００２８】
一方、Ｐの含有量が0.03%を超えた比較例１、２の場合、引張り強度が550ＭＰａ未満に低下した。これは、比較例１、２の場合、ＭｎとＣｕの合計含有量が0.45％未満となり、強度に寄与する基地組織のパーライトが低下したためと考えられる。
同様に、Ｐの含有量が0.03%を超えた比較例３〜７の場合、衝撃値が12Ｊ/ｃｍ２未満に低下した。これは、比較例３〜７の場合、ＭｎとＣｕの合計含有量が0.45％以上のために強度は高くなったが、Ｐの含有量が0.03%を超えた影響で分靭性が低下したためと考えられる。
【００２９】
比(Ｐ／(Ｍｎ＋Ｃｕ))が0.050を超えた比較例８の場合、引張り強度が550ＭＰａ未満に低下した。
ＭｎとＣｕの含有量の合計が0.70％を超えた比較例９の場合、衝撃値が12Ｊ/ｃｍ２未満に低下した。
ＭｎとＣｕの含有量の合計が0.45％未満の比較例１０の場合、引張り強度が550ＭＰａ未満に低下した。
【００３０】
なお、図２は、表１の各実施例及び比較例の衝撃値を横軸にプロットし、引張り強度を縦軸にプロットしたものである。
【符号の説明】
【００３１】
３  鋳造試験片の採取部（丸棒）
【要約】
【課題】ヤング率を高めることで剛性の高く、かつ強度と靱性に優れた球状黒鉛鋳鉄を提供する。
【解決手段】質量％で、Ｃ：3.0％を超えて3.6％未満、Ｓｉ：1.5〜3.0％、Ｍｎ：1.0％以下、Ｃｕ:1.0％以下、Ｐ：0.03％未満、Ｍｇ：0.02〜0.07％を含有し、残部Ｆｅ及び不可避不純物からなり、ＣおよびＳｉの含有量から式(1)：ＣＥ＝Ｃ％＋Ｓｉ％／３で計算される炭素当量(ＣＥ値)が、ＣＥ：3.6〜4.2％であり、ヤング率170ＧＰａ以上、引張り強度550ＭＰａ以上、衝撃値が12Ｊ/ｃｍ２以上である高剛性球状黒鉛鋳鉄である。
【選択図】図２【図１】
0005952455.tif 000003
【図２】
0005952455.tif 000004